(57)【要約】  本発明は、貴金属成分を含む比較的安価な三元触媒であり、高温下でも貴金属の焼結が抑制され、一酸化炭素（ＣＯ）、炭化水素（ＨＣ）、窒素酸化物（ＮＯｘ）を浄化でき、特に窒素酸化物の浄化に優れた排気ガス浄化用触媒、並びに排気ガス浄化方法に関する。この排気ガス浄化用触媒は、触媒組成物がハニカム型構造体からなる担体に２層以上に被覆され、上層にＰｄを担持した耐熱性無機酸化物、Ｌａ含有酸化物を含み、また下層にＲｈを担持した耐熱性無機酸化物を含み、Ｌａ、Ｃｅ、Ｂａの各含有量は、ハニカム型構造体への単位体積あたり、Ｌａ含有量がＬａ２Ｏ３として９．６〜２３ｇ／Ｌ、Ｃｅ含有量がＣｅＯ２として５〜２０ｇ／Ｌ、かつＢａ含有量がＢａＯとして１．２ｇ／Ｌ以下であることを特徴とするガソリンエンジン排気ガスの浄化用三元触媒である。
2017203863.tif 000002
【特許請求の範囲】
【請求項１】
ガソリンエンジン排気ガスに含まれる一酸化炭素、炭化水素、及び窒素酸化物を浄化する触媒組成物を含む三元触媒であって、  触媒組成物がハニカム型構造体からなる担体に２層以上に被覆され、上層にＰｄを担持した耐熱性無機酸化物、Ｌａ含有酸化物を含み、また下層にＲｈを担持した耐熱性無機酸化物を含み、Ｌａ、Ｃｅ、Ｂａの各含有量は、ハニカム型構造体への単位体積あたり、Ｌａ含有量がＬａ２Ｏ３として９．６〜２３ｇ／Ｌ、Ｃｅ含有量がＣｅＯ２として５〜２０ｇ／Ｌ、かつＢａ含有量がＢａＯとして１．２ｇ／Ｌ以下であることを特徴とするガソリンエンジン排気ガスの浄化用三元触媒。
【請求項２】
Ｌａ含有酸化物は、上層のみに含まれ、そのＬａ含有量がＬａ２Ｏ３として９．６〜２０ｇ／Ｌであることを特徴とする請求項１記載のガソリンエンジン排気ガスの浄化用三元触媒。
【請求項３】
上層の耐熱性無機酸化物が、γ−アルミナ、Ｌａが添加されたγ−アルミナ、セリア、セリウム・ジルコニウム複合酸化物、又はＬａが添加されたセリウム・ジルコニウム複合酸化物から選ばれる１種以上であることを特徴とする請求項１記載のガソリンエンジン排気ガスの浄化用三元触媒。
【請求項４】
Ｐｄの含有量が、ハニカム型構造体の単位体積あたり、０．１〜１２ｇ／Ｌであることを特徴とする請求項１記載のガソリンエンジン排気ガスの浄化用三元触媒。
【請求項５】
Ｂａの含有量が、ＢａＯとしてハニカム型構造体の単位体積あたり、０．１ｇ／Ｌ未満であることを特徴とする請求項１記載のガソリンエンジン排気ガスの浄化用三元触媒。
【請求項６】
上層にセリウム・ジルコニウム複合酸化物が、ハニカム型構造体の単位体積あたり、１〜５０ｇ／Ｌ含有することを特徴とする請求項１記載のガソリンエンジン排気ガスの浄化用三元触媒。
【請求項７】
Ｒｈの含有量が、ハニカム型構造体の単位体積あたり、０．０１〜３ｇ／Ｌであることを特徴とする請求項１記載のガソリンエンジン排気ガスの浄化用三元触媒。
【請求項８】
下層にセリウム・ジルコニウム複合酸化物が、ハニカム型構造体の単位体積あたり、５〜１００ｇ／Ｌ含有されることを特徴とする請求項１記載のガソリンエンジン排気ガスの浄化用三元触媒。
【請求項９】
上層、下層はいずれにもＢａを含まず、上層にはＲｈを含まないことを特徴とする請求項１記載のガソリンエンジン排気ガスの浄化用三元触媒。
【発明の詳細な説明】
【技術分野】
【０００１】  本発明は、ガソリンエンジン排気ガスの浄化用三元触媒に関し、エンジン始動から間もない触媒床の温度が比較的低い時期でも、一酸化炭素（ＣＯ）、炭化水素（ＨＣ）、窒素酸化物（ＮＯｘ）の浄化率が高いガソリンエンジン排気ガスの浄化用三元触媒に関するものである。
【背景技術】
【０００２】  ガソリン自動車から排出されるＨＣ、ＣＯ、ＮＯｘなどが含まれる排気ガスを浄化するために、三元触媒（ＴＷＣ：Ｔｈｒｅｅ  Ｗａｙ  Ｃａｔａｌｙｓｔ）が使用されている。排気ガス浄化触媒のＴＷＣでは、通常、ＨＣ、ＣＯ、ＮＯｘなどの濃度と、酸素の濃度が特定の範囲（ウィンドウともいう）にあるときに、高い活性を発揮するように設計される。酸素濃度の変化の緩衝は、このようなウィンドウ域を保つ働きを示し、高効率で排気ガス中の有害成分を浄化することに役立つ。【０００３】  この排気ガス中のＨＣやＣＯは、白金（Ｐｔ）、パラジム（Ｐｄ）、ロジウム（Ｒｈ）などの白金族金属によって酸化される。この触媒成分である白金族金属は、活性アルミナ等の高表面積の耐熱性無機酸化物上に高分散に担持され、他の触媒材料と共に触媒組成物スラリーにして、ハニカム構造型担体上に被覆されている（特許文献１参照）。  酸化性の活性種であるＰｔは、特に活性が高く、被毒や粒子成長をしても、なお高い浄化性能を発揮する。そのため、広く自動車等の内燃機関から排出される排気ガスの浄化用触媒に使用されてきたが、Ｐｔは資源保護の観点、またコスト面からその使用量の削減が検討されている。【０００４】  この使用量の削減策として、Ｐｔの少なくとも一部をＰｄに置換することが検討されている。ＰｔとＰｄは共に酸化機能を有する活性種であるが、Ｐｄは硫黄等による被毒や粒子成長に伴う活性の低下がＰｔに比べて著しい。また、ＰｄはＰｔに比べてＲｈと併用した場合に合金化し易い。また、高温酸化雰囲気のような厳しい条件下では粒子が成長し、助触媒成分や排気ガス中の被毒成分との好ましくない相互作用により性能が低下することがあった。そのため、Ｐｄは、被毒、焼結、粒子成長、合金化の抑制を目的とした成分と併せて使用されている（特許文献２、特許文献３参照）。【０００５】  また、自動車からの排気ガスは様々な反応性の成分を含み、また高熱を有することから、排気ガス浄化触媒成分を焼結させ被毒を発生し易い。排気ガス浄化触媒では、その浄化活性の主要な部分は貴金属であることから、貴金属の被毒や焼結の抑制は重要な課題であり、様々な解決方法が検討されている。【０００６】  排気ガス中のＮＯやＮＯ２などのＮＯｘは、大気汚染物質であると共に、Ｎ２Ｏは地球温暖化を促進する温室効果ガスでもある。そのため、各国政府機関により、様々なＮＯｘの排出規制が施行されている。  ＮＯｘの浄化には、触媒活性種としてＲｈが使用されるが、ＲｈはＰｄと同一組成中に使用すると合金化が懸念される材料でもある（特許文献２参照）。また、Ｒｈを酸化性の活性種であるＰｔ、Ｐｄとともに同一触媒組成中で使用すると、酸化性能と還元性能が相殺されてしまう恐れもある。そのため、ＲｈとＰｔ、Ｐｄはハニカム構造型担体上で、それぞれ異なる触媒組成物として被覆することが検討されている。【０００７】  排気ガス浄化触媒には、前記のような活性種のほか、酸素の吸蔵放出材（以下、ＯＳＣ：Ｏｘｇｅｎ  Ｓｔｏｒａｇｅ  Ｃｏｍｐｏｎｅｎｔということがある）や、バリウム（Ｂａ）成分、ジルコニア、シリカ、チタニア、アルミナ、ゼオライトなどの無機酸化物から選択された助触媒成分がよく使用される。このＯＳＣは、排気ガス中の酸素濃度が高いときに酸素を吸蔵し、排気ガス中の酸素濃度が低いときには酸素を放出する。酸素の吸蔵放出により排気ガス中の酸素濃度の変化が緩衝され、排気ガスの浄化に適した酸素濃度（ウィンドウ域）に調整することができる。【０００８】  排気ガス中の酸素濃度が低いとＨＣ、ＣＯの酸化が促進され難い。このようなとき、ＯＳＣが排気ガス中に酸素を供給し、ＨＣ、ＣＯを酸化し、排気ガスの浄化を促進する働きをする。このような作用は、酸化還元反応であるともいえ、酸素の供給、吸蔵の速度が速いＯＳＣを使うと、ＨＣ、ＣＯの浄化能力に優れた触媒が得られやすい。酸素の吸蔵、放出の速度が速いＯＳＣとしては、セリウム・ジルコニウム複合酸化物が知られている（特許文献４参照）。  酸素の吸蔵、放出の速度が速い理由は、熱的にも、酸化還元においてもセリウム・ジルコニウム複合酸化物の結晶構造が安定で、主要なＯＳＣ成分であるセリウム酸化物の働きを阻害せず、粒子の内部までＯＳＣとしての働きに利用できるためであると考えられる。【０００９】  排気ガス浄化触媒では、通常、助触媒成分としてＢａ成分が用いられている。Ｂａ成分は排気ガス中のＮＯｘを吸着する機能がある。すなわち、Ｂａ成分がＢａＣＯ３の場合、排気ガス中のＮＯｘ濃度が高くなると、ＢａＣＯ３がＮＯｘと反応し、Ｂａ（ＮＯ３）２になる。このようなＮＯｘとの反応をＮＯｘの吸着、あるいはＮＯｘの吸蔵ということがある。  一般にＮＯｘは、エンジンに供給される燃料が、空気の量よりも相対的に少ないとき多量に発生する。Ｂａ成分は、このようにして発生するＮＯｘを一時的に吸蔵するものである。Ｂａ成分によりＮＯｘが吸蔵されると、排気ガス中のＮＯｘの濃度が低くなり、ＣＯ濃度が高くなるとＢａ成分から排出される。これは、前述したＢａ（ＮＯ３）２がＣＯと反応し、ＢａＣＯ３になるものである。Ｂａ成分から放出されたＮＯｘは、Ｒｈ等の活性成分表面で、排気ガス中の還元成分と反応して還元浄化される。このようなＢａ成分によるＮＯｘの吸蔵放出は、Ｂａ成分の化学平衡によるものともいえる。【００１０】  このようなＯＳＣやＢａ成分の他、助触媒成分としてジルコニアがよく使用される。ジルコニウムは遷移金属であり、その酸化物であるジルコニアにも酸素の吸蔵放出能力があるため、ＯＳＣとして酸化ジルコニウムを使用することも考えられるが、酸化ジルコニウムは酸化セリウムに比べ、そのＯＳＣとしての能力はあまり高くないとされている。  むしろジルコニアは、スチームリフォーミング反応を促進することによりＮＯｘの浄化性能を向上させるので、ＴＷＣにおいてジルコニアをＲｈ成分と共に用いる事で、以下のようにスチームリフォーミング反応を促進させることが考えられている（特許文献５参照）。【００１１】    ＨＣ＋Ｈ２Ｏ    −−−−−−→    ＣＯｘ＋Ｈ２        ………（１）    Ｈ２＋ＮＯｘ    −−−−−−→    Ｎ２＋Ｈ２Ｏ        ………（２）【００１２】  このようなスチームリフォーミング反応は比較的高温雰囲気下で進行することが知られているが、低温時にもＮＯｘ浄化能力の高い触媒が望まれている。  排気ガス中のＮＯｘの浄化については、上記のスチームリフォーミング反応によって生じた水素を���用する他、排気ガス中の還元成分を直接利用する方法もあり、このような還元成分の一つとして一酸化炭素（ＣＯ）があげられる。ＣＯを利用したＮＯｘの浄化は、ＣＯ−ＮＯ反応とも言われ、比較的低温でも反応が進行することが知られていた（例えば特許文献６）。しかし、このＣＯ−ＮＯ反応によるＮＯｘの浄化効率について、市場の要求を満足できるような具体的な手段は提案されていなかった。【００１３】  このような状況下、本出願人は、排気ガスに含まれる一酸化炭素、炭化水素、及び窒素酸化物を浄化するための触媒組成物が担体に２層以上に被覆されたハニカム構造型触媒であって、上層側触媒層が、耐熱性無機酸化物に担持されたパラジウムと、酸素吸蔵放出材と、バリウム成分を含み、下層側触媒層が、酸化物換算のセリウム／ジルコニウム重量比０．０５〜０．２であるセリウム・ジルコニウム複合酸化物に担持されたロジウムを含むハニカム構造型触媒を提案した（特許文献７参照）。【００１４】  これにより、前記様々な規制に対応可能な優れた排気ガス浄化性能を発揮し、安価で、長期間使用しても浄化性能の低下が少ない触媒を提供できた。しかし、エンジン始動から間もない触媒床の温度が比較的低い時期では、特に一酸化炭素（ＣＯ）と窒素酸化物（ＮＯｘ）の浄化率が低かった。  そのため、低温時にもＮＯｘ浄化能力の高い触媒を得るために、［ＣＯ＋ＮＯ］反応能力の高い触媒、すなわち触媒床の温度が比較的低い時期でも、一酸化炭素（ＣＯ）と窒素酸化物（ＮＯｘ）の浄化率が高く、比較的低コストの三元触媒が必要とされていた。
【先行技術文献】
【特許文献】
【００１５】
【特許文献１】特開平５−２３７３９０号公報
【特許文献２】特開２００２−３２６０３３号公報
【特許文献３】特開２００４−２２３４０３号公報
【特許文献４】特公平６−７５６７５号公報
【特許文献５】ＷＯ２０００／０２７５０８号公報
【特許文献６】特開２００２−２７３２２６号公報，図１１
【特許文献７】特許第５３２２５２６号公報
【発明の概要】
【発明が解決しようとする課題】
【００１６】  本発明の目的は、上記従来の課題に鑑み、エンジン始動から間もない触媒床の温度が比較的低い時期でも、一酸化炭素（ＣＯ）、炭化水素（ＨＣ）、窒素酸化物（ＮＯｘ）の浄化率が高い、特にＣＯ、ＮＯｘの浄化性能に優れたガソリンエンジン排気ガスの浄化用三元触媒（以下、単に三元触媒またはＴＷＣともいう）を提供するものである。
【課題を解決するための手段】
【００１７】  本発明者らは、上記従来技術の課題を解決するために鋭意研究を重ね、触媒組成物がハニカム型構造体からなる担体に２層以上に被覆され、上層にＰｄを担持した耐熱性無機酸化物、Ｌａ含有酸化物を含み、また下層にＲｈを担持した耐熱性無機酸化物を含んでおり、ハニカム型構造体へ担持されるＬａ含有量、Ｃｅ含有量をそれぞれ特定量とし、Ｂａ含有量を含まないか特定量以下であるようにした本発明を完成するに至った。【００１８】  すなわち、本発明の第１の発明によれば、ガソリンエンジン排気ガスに含まれる一酸化炭素、炭化水素、及び窒素酸化物を浄化する触媒組成物を含む三元触媒であって、  触媒組成物がハニカム型構造体からなる担体に２層以上に被覆され、上層にＰｄを担持した耐熱性無機酸化物、Ｌａ含有酸化物を含み、また下層にＲｈを担持した耐熱性無機酸化物を含み、Ｌａ、Ｃｅ、Ｂａの含有量は、ハニカム型構造体への単位体積あたり、Ｌａ含有量がＬａ２Ｏ３として９．６〜２３ｇ／Ｌ、Ｃｅ含有量がＣｅＯ２として５〜２０ｇ／Ｌ、かつＢａ含有量がＢａＯとして１．２ｇ／Ｌ以下であることを特徴とするガソリンエンジン排気ガスの浄化用三元触媒が提供される。【００１９】  また、本発明の第２の発明によれば、第１の発明において、Ｌａ含有酸化物は上層のみに含まれ、そのＬａ含有量がＬａ２Ｏ３として９．６〜２０ｇ／Ｌであることを特徴とするガソリンエンジン排気ガスの浄化用三元触媒が提供される。【００２０】  また、本発明の第３の発明によれば、第１の発明において、上層の耐熱性無機酸化物が、γ−アルミナ、Ｌａが添加されたγ−アルミナ、セリア、セリウム・ジルコニウム複合酸化物、又はＬａが添加されたセリウム・ジルコニウム複合酸化物から選ばれる１種以上であることを特徴とするガソリンエンジン排気ガスの浄化用三元触媒が提供される。【００２１】  また、本発明の第４の発明によれば、第１の発明において、Ｐｄの含有量が、ハニカム型構造体の単位体積あたり、０．１〜１２［ｇ／Ｌ］であることを特徴とするガソリンエンジン排気ガスの浄化用三元触媒が提供される。【００２２】  また、本発明の第５の発明によれば、第１の発明において、Ｂａの含有量が、ＢａＯとしてハニカム型構造体の単位体積あたり、０．１［ｇ／Ｌ］未満であることを特徴とするガソリンエンジン排気ガスの浄化用三元触媒が提供される。【００２３】  また、本発明の第６の発明によれば、第１の発明において、上層にセリウム・ジルコニウム複合酸化物が、ハニカム型構造体の単位体積あたり、１〜５０［ｇ／Ｌ］含有することを特徴とするガソリンエンジン排気ガスの浄化用三元触媒が提供される。【００２４】  また、本発明の第７の発明によれば、第１の発明において、Ｒｈの含有量が、ハニカム型構造体の単位体積あたり、０．０１〜３［ｇ／Ｌ］であることを特徴とするガソリンエンジン排気ガスの浄化用三元触媒が提供される。【００２５】  また、本発明の第８の発明によれば、第１の発明において、下層にセリウム・ジルコニウム複合酸化物が、ハニカム型構造体の単位体積あたり、５〜１００［ｇ／Ｌ］含有されることを特徴とするガソリンエンジン排気ガスの浄化用三元触媒が提供される。【００２６】  さらに、本発明���第９の発明によれば、第１の発明において、上層、下層はいずれにもＢａを含まず、上層にはＲｈを含まないことを特徴とするガソリンエンジン排気ガスの浄化用三元触媒が提供される。
【発明の効果】
【００２７】  本発明のガソリンエンジン排気ガスの浄化用三元触媒は、下層にロジウム（Ｒｈ成分）、上層にパラジウム（Ｐｄ成分）を含み、Ｂａ成分を含まないか極少ない使用量とするとともに、セリウム酸化物を含有する耐熱性無機酸化物とランタン酸化物を特定量存在させるため、ガソリンエンジンから排出される排気ガスの浄化に対して、低温時でもＣＯとＮＯｘの反応を促進し優れた浄化性能を発揮する。すなわち、低温時に顕著なＣＯ、ＮＯｘの浄化性能を発揮し、実用の温度範囲において優れた三元触媒となる。
【図面の簡単な説明】
【００２８】
【図１】図１は、本発明の上下２層の三元触媒であり、触媒成分の組成を模式的に示すとともに、２００℃未満の排気ガスを処理したときのＣＯ−ＮＯ反応を想定した説明図である。
【図２】図２は、従来のＢａが多量に添加された三元触媒を用い、排気ガスを処理し、（Ａ）２００℃未満の比較的低温時、および（Ｂ）より高温の２００℃以上になったときにおけるＣＯ−ＮＯ反応のメカニズムを模式的に示した説明図である。
【図３】図３は、Ｂａが微量添加された本発明の三元触媒を用い、排気ガスを２００℃以上で処理したときの、ＣＯ−ＮＯ反応のメカニズムを模式的に示した説明図である。
【図４】図４は、本発明の三元触媒、比較用触媒のＬａ担持量を変えて触媒性能を試験した結果を表すグラフである。
【図５】図５は、本発明の三元触媒、比較用触媒のＢａ担持量を変えて触媒性能を試験した結果を表すグラフである。
【図６】図６は、本発明の三元触媒、比較用触媒のＣｅ担持量を変えて触媒性能を試験した結果を表すグラフである。
【発明を実施するための形態】
【００２９】  以下、本発明のガソリンエンジン排気ガスの浄化用三元触媒について、詳細に説明する。なお、本発明の三元触媒は、ＴＷＣ用途に特化したものではあるが、それに限定されるものではなく、ディーゼル車など化石燃料を使用した燃焼機関から排出される排気ガスに対しても、本発明の目的を損なわない範囲で、適宜処理条件を変えることで適用可能である。  また、法令で許容される限りにおいて、日本特許出願である特願２０１６−１０３９７４、及び本明細書で引用したすべての文献の内容を援用して本文の記載の一部とする。
【００３０】１．触媒の層構成  本発明のガソリンエンジン排気ガスの浄化用三元触媒は、ハニカム型構造体上に被覆された２層以上の触媒組成物からなり、Ｐｄ成分、Ｒｈ成分がＣＯ−ＮＯ反応によりＮＯｘを還元するための貴金属活性種として含まれている。
【００３１】  本発明では、Ｐｄ成分とＲｈ成分がハニカム型構造体に対して、それぞれ別の触媒層を形成する。Ｐｄ成分とＲｈ成分を同一組成に使用すると合金化し、合金化された両金属は互いの活性を打ち消しあって活性が低下することが懸念されるが、Ｒｈ成分とＰｄ成分をそれぞれ異なる層に配置することで、合金化によるＲｈ成分とＰｄ成分それぞれの活性低下を抑制することができる。本発明では、Ｐｄ成分を上層に、Ｒｈ成分を下層に配置する。  また、Ｐｄ成分を排気ガス流側の上層に配置することで、下層のＲｈ成分を排気ガス中の被毒成分であるＨＣ、Ｓ、Ｐから保護し、排出規制の厳しいＮＯｘに対する主要な活性種であるＲｈ成分を保護することができる。
【００３２】  三元触媒においては多様な反応が進行するが、排気ガス中のＮＯｘはＮＯ，ＮＯ２，Ｎ２Ｏ等多様な成分からなるが、ＮＯの組成量が最も多い。従来から一般的に知られている三元触媒では、図２（Ａ）のように、ＢａＯを主たるＮＯｘ吸蔵材料として使用しており、Ｌａ２Ｏ３が含まれていたとしても多くはない。また、このような少量のＬａ２Ｏ３は、ＯＳＣの希土類に由来して、あるいは触媒に使用するアルミナ等に由来して従来の触媒にも含まれている事がある。
【００３３】  このような従来の触媒は、低温時においてガソリンエンジンから排出される排気ガス浄化性能が不十分であった。その理由は、触媒温度が２００℃未満の状態を表した図２（Ａ）のように、触媒中の成分にＮＯｘ，ＣＯ，Ｏ２が吸着もしくは吸蔵した状態になっている。  その後、触媒温度が上昇して２００℃を超えると図２（Ｂ）のように、ＣｅＯ２・ＺｒＯ２とＬａ２Ｏ３からＮＯが脱離し始める。しかし、ＢａＯからのＮＯ脱離はまだ開始されていない。また、Ｌａ２Ｏ３の量も少ないことから、Ｐｄ、Ｒｈに供給されるＮＯの量も少ない。よって、Ｐｄ，Ｒｈの吸着サイト上のＣＯ−ＮＯ反応は促進しづらい。  さらに、ＮＯとＣＯの反応による発熱量も少ないため、触媒温度の上昇が緩慢で、Ｐｔ，ＰｄにおけるＮＯの浄化性能が発揮されづらく、高いＮＯ浄化性能の発揮には、ＢａＯからのＮＯ放出が可能になる温度（概ね３００℃程度）まで待たなければならず、その間、多量のＮＯが大気中に排出されてしまうことになる。
【００３４】  このような従来の触媒に対して、本発明では、ＢａＯを用いないか、極めて少ない使用量にし、かつＬａ２Ｏ３の量をより多く使用した。
【００３５】  ここで、ＬａとＢａとＣｅをアルミナに酸化物として各１０モル％添加した評価サンプルを用いて、ＮＯｘ脱離容易性を試験した結果に言及する。評価サンプルは、１０体積％のＨ２Ｏを含む窒素ガス中、１０５０℃で１２時間耐久して用い試験した。１００℃でＮＯ２を吸着させ、Ｈｅ気流中で６００℃まで昇温したとき、１５０℃程度までは大差がないが、２００℃〜３７０℃程度の範囲では、ＬａとＣｅからのＮＯｘ脱離性能が高く、ピークが３４０℃、４１０℃であるのに対して、Ｂａの場合はピークが４５０℃と遅くなだらかな傾向を示した。
【００３６】  このような観点から、本発明では、Ｌａ，Ｃｅ，Ｂａの各含有量を、ハニカム型構造体への単位体積あたり、Ｌａ含有量がＬａ２Ｏ３として９．６〜２３ｇ／Ｌ、Ｃｅ含有量がＣｅＯ２として５〜２０ｇ／Ｌ、かつＢａ含有量がＢａＯとして１．２ｇ／Ｌ以下であるようにした。  好ましいのは、Ｌａ含有量がＬａ２Ｏ３として上層に９．６〜２０ｇ／Ｌ、Ｃｅ含有量がＣｅＯ２として７〜１８ｇ／Ｌ、かつＢａ含有量がＢａＯとして１．０ｇ／Ｌ以下である。より好ましいのはＬａが、Ｌａ２Ｏ３として上層に１０〜１８ｇ／Ｌ含有されることである。
【００３７】２．上層触媒  本発明の三元触媒の上層には、Ｐｄ成分が担持されたアルミナ、セリア、ジルコニアなどの耐熱性無機酸化物母材、及びＬａ酸化物が含まれる。
【００３８】（Ｐｄ成分）  上層に含まれる貴金属成分は、前記したとおりＰｄを含むものである。Ｐｄ成分は、金属Ｐｄでも良いが、後述する製造工程中の焼成により、あるいは排気ガスの浄化過程において酸化されることで、その一部が酸化パラジウムとなったものが好ましい。
【００３９】  このようなＰｄ成分は、硫黄等の被毒物質による被毒で活性が低下してしまうことがあるが、Ｐｄは地殻中の埋蔵量がＰｔやＲｈに比べて多く、比較的安価であることが多いため、活性低下に備えて多めに使用できる。本発明の触媒は、ガソリンエンジン用ＴＷＣであるが、このような、硫黄含有量の少ないガソリンを燃料とするエンジンからの排気ガスに対しては、活性低下の恐れが小さいので、安価で高性能の触媒とすることができる。また、Ｐｔは酸化物の状態では融点も低下し高温時の揮発が懸念される成分でもある。表層に酸化性の活性種としてＰｔを使用すると、排気ガスの熱によりＰｔが揮発し、大気中に放出されてしまうおそれもある。
【００４０】  また、上層は高温の排気ガスに晒されて、焼結や金属成分の粒子成長が発生する場合がある。粒子成長した金属成分は表面積が低下し、触媒活性が低下する。このような粒子成長による触媒活性の低下を補うためには、粒子成長した後でも充分な表面積を持ちうるだけの多量の金属成分が必要になる。ここで、金属成分がＰｄであれば、使用量を増やすことも容易なことが多く多量に使うことができ、Ｐｄ粒子が成長して表面積が低下しても充分な浄化性能を発揮する触媒層となる。
【００４１】  Ｐｄ成分の量は、金属Ｐｄ換算でハニカム型構造体の単位体積あたり、０．１〜２０［ｇ／Ｌ］とする。母材上でのシンタリング抑制と触媒効果を勘案すると、０．３〜１２［ｇ／Ｌ］がより好ましく、１〜６［ｇ／Ｌ］がさらに好ましい。
【００４２】（耐熱性無機酸化物母材）  本発明では、Ｐｄ成分を担持する耐熱性無機酸化物母材として、アルミナ、セリア、ジルコニア、チタニア、シリカ、ゼオライト、またはこれらの少なくとも一つを含むシリカ−アルミナなどの複合酸化物から適宜選択される。このうち、Ｐｄ成分の母材としてはアルミナ、セリア、ジルコニアが好ましい。
【００４３】  アルミナとしては、耐熱性に優れ、長期間の使用でも活性種を高分散に保つために高比表面積のγ−アルミナが好ましい。耐熱性を向上させるためＬａが添加されていてもよい。γ−アルミナは耐熱性も高く、多孔質で比表面積値が大きくＰｄ成分の分散性に優れる。  このようなγ−アルミナの比表面積値（ＢＥＴ法により測定、以下同様）は、８０〜２５０ｍ２／ｇが好ましく、更に、１００〜２５０ｍ２／ｇがより好ましい。γ−アルミナの比表面積値が２５０ｍ２／ｇ以下であると耐熱性に富んだ触媒となる。また、比表面積値が８０ｍ２／ｇ以上であれば貴金属成分を高分散状態で安定化することができる。また、γ−アルミナはバインダーとしても効果を発揮するので、触媒成分をハニカム型構造体に被覆した場合、触媒成分の剥離を防ぐ事もできる。γ−アルミナを母材としてではなくγ−アルミナ単独のバインダーとして使用してもよい。
【００４４】  また、母材にはセリウム酸化物、セリウム・ジルコニウム複合酸化物やＬａが添加されたセリウム・ジルコニウム複合酸化物のようなＯＳＣを含むようにする。ＯＳＣが含まれることで、酸素濃度が低くＨＣ、ＣＯの濃度が高い排気ガス雰囲気において酸化活性が向上する。本発明ではＰｄ成分を、アルミナとセリウム酸化物、セリウム・ジルコニウム複合酸化物のようなＯＳＣとの混合物に担持することが好ましい。
【００４５】  触媒全体のセリウム酸化物の含有量は、ハニカム型構造体の単位体積あたり、ＣｅＯ２として、５〜２０［ｇ／Ｌ］である。このうち、上層における量が全体の５０％以下が好ましく、４０％以下がより好ましい。ＣｅはＯＳＣ材の機能があるため、酸素貯蔵量を確保し、酸素放出のタイミングが遅くなりすぎないような含有量とする。
【００４６】  セリウム・ジルコニウム複合酸化物は、γ−アルミナと組み合わせ両者を混合して使用すれば、γ−アルミナによる耐熱性と高い分散性、セリウム・ジルコニウム複合酸化物のＯＳＣ性能が併せて発揮され、Ｐｄ成分の活性が向上する。
【００４７】  セリウム・ジルコニウム複合酸化物としては、セリウムの含有量によって特に制限されないが、酸化物換算のセリウム／ジルコニウム比が０．５〜０．９：１であるようなセリウム・ジルコニウム複合酸化物が好ましい。このようなセリウム量のＯＳＣを使用することで、上層で酸素の吸蔵放出を迅速に行い、Ｐｄ成分におけるＨＣ、ＣＯの酸化を促進することができる。セリウム・ジルコニウム複合酸化物は、必要に応じてアルカリ、アルカリ土類、遷移金属、またはセリウム以外の希土類が添加されたものでもよい。
【００４８】  セリウム・ジルコニウム複合酸化物として、市販品を使用することができる。また、セリウム・ジルコニウム複合酸化物は、その製法も特に限定されないが、一般的にはセリウム原料とジルコニウム原料を混合し焼成することによって得られる。セリウム原料は、特に限定されないが、硝酸塩、炭酸塩、硫酸塩、酢酸塩、塩化物、臭化物等の各種セリウム塩、また酸化セリウムを用いることができる。また、ジルコニウム原料も特に限定されず、硝酸塩、炭酸塩、硫酸塩、酢酸塩、塩化物、臭化物等の各種ジルコニウム塩、また酸化ジルコニウム、バデライト、脱珪ジルコニア等を用いることができる。
【００４９】  セリウム・ジルコニウム複合酸化物の量は、前記触媒全体のセリウム酸化物の含有量を考慮したうえで、酸化物換算でハニカム型構造体の単位体積あたりの含有量［ｇ／Ｌ］として、１〜１００［ｇ／Ｌ］が好ましい。３〜５０［ｇ／Ｌ］がより好ましく、５〜２０［ｇ／Ｌ］が特に好ましい。  この範囲であれば触媒の温度が低温の時に、触媒表面において十分な量のＮＯｘを吸着できる。また、セリウム・ジルコニウムは、前述のとおりＯＳＣとしても機能することから、適切な量であると吸蔵できる酸素の量も十分で、排気ガス中の酸素濃度の変化を緩衝できるため、三元触媒として良好な活性を発揮することができる酸素濃度（ウィンドウ域）を保つことができる。セリウム・ジルコニウムの量が適切であると、ＯＳＣから供給される酸素により排気ガス中のＣＯを消費してしまうことなくＣＯ−ＮＯ反応が進行する。
【００５０】  すなわち、セリウム・ジルコニウム複合酸化物は、酸素を供給する作用を有し、その活性が高温時に高くなること、また、セリウム・ジルコニウム複合酸化物が高活性の状態では触媒活性種を酸化して、活性を低下させてしまうことに留意して使用する。
【００５１】  上層における耐熱性無機酸化物は、合計で１０〜１００［ｇ／Ｌ］とするのが好ましく、３０〜９０［ｇ／Ｌ］がより好ましく、４０〜８０［ｇ／Ｌ］がさらに好ましい。この範囲であればハニカム型構造体における触媒層の厚みで、ハニカムの通孔断面を狭くしてしまうことがなく、背圧が上昇せず出力の低下を招くことがない。また、Ｐｄ成分の分散状態が悪くならず、触媒の活性が低下してしまうことがない。
【００５２】（ランタン酸化物）  本発明は、上層にランタン酸化物を存在させるものである。前記無機酸化物母材は、母材の耐熱性を高めるためにＬａが添加されていても良い。本発明では、これ以外に金属元素がＬａ単独のランタン酸化物を含有させることが好ましい。ランタン酸化物は、前記セリウム酸化物とともに、触媒床温度が低い雰囲気でも、ＣＯとＮＯｘの反応を促進して発熱し、排気ガス浄化活性を向上させる。
【００５３】  Ｎｅｗ  Ｅｕｒｏｐｅａｎ  Ｄｒｉｖｉｎｇ  Ｃｙｃｌｅ（以降ＮＥＤＣと記す）モードは、ＪＣ０８モードと比較すると、速度が高く、停止回数も多いなど厳しい条件で、エンジンが冷えた状態から測定を行うモードである。  ＮＥＤＣモードの車速・温度変化についてみると、エンジン排気温度はエンジン始動から５秒程度で２００℃に達するが、触媒床温度は５０℃程度に過ぎない。その後、触媒床温度が２００℃程度になると、ランタン酸化物は、Ｃｅ酸化物とともに、ＮＯｘを脱離してＣＯとＮＯの反応を起こして発熱量が増える。発熱により触媒床温度が早期に上昇し、触媒が活性化され、ＣＯ−ＮＯ反応による浄化のみならず、ＣＯ、ＮＯｘ、ＨＣ全ての浄化性能が向上する。
【００５４】  触媒全体のランタン酸化物の含有量は、ハニカム型構造体の単位体積あたり、Ｌａ２Ｏ３として．９．６〜２３［ｇ／Ｌ］であり、さらに１０〜２０［ｇ／Ｌ］が好ましい。このうち、上層における量が全体の７０％以上が好ましく、８０％以上がより好ましい。Ｌａをこの範囲で添加すると材料の耐熱性を高めることができ、前記ＣＯ−ＮＯ反応に必要なＮＯｘ量を供給でき、また材料の耐熱性も十分なものとなる。また、アルミナやＯＳＣ材の相変化を引き起こすこともなく耐熱性が低下しない。
【００５５】（Ｂａ成分）  本発明の三元触媒には、上層にＰｄ成分を含むと共にＢａ成分を含まないか、ハニカム型構造体に対して、ＢａＯが１．２ｇ／Ｌ以下の極少量含まれるものである。
【００５６】  Ｂａ成分は、ＮＯｘが多くＣＯが少ない状態（主にｌｅａｎの状態）では、硝酸バリウムになることでＮＯｘを吸蔵し、ＮＯｘが少なくＣＯが多い状態（主にｒｉｃｈの状態）で、硝酸バリウムが炭酸バリウムに変わることにより、吸蔵したＮＯｘを放出する。このようにＮＯｘが放出される雰囲気では、排気ガス中には還元成分であるＨＣ、ＣＯが豊富に含まれることが多く、放出されたＮＯｘは、ＨＣ、ＣＯ、また高温時にはスチームリフォーミング反応によって発生した水素を利用し、Ｒｈ成分により浄化される。
【００５７】  Ｂａ成分は、三元触媒中では酸化バリウムとして存在することが多いが、触媒組成物スラリーを製造するにあたっては、硫酸バリウム、炭酸バリウム、硝酸バリウムなど他のバリウム塩の形で添加しても良く、酸化バリウム、硫酸バリウム、炭酸バリウム、硝酸バリウムを含む複合物で有ってもよい。  Ｂａ成分をＰｄ成分と同一組成中に使用することで、触媒としての活性が向上することがある。その理由は、Ｂａ成分によりＰｄ成分のシンタリングが抑制されるためと考えられる。Ｐｄ成分のシンタリングが抑制されることで、Ｐｄ成分は大きな表面積を保つ事ができ、高い活性の触媒を得る事ができる。アルカリ土類金属であるＢａ成分は、ＮＯｘ吸蔵成分として作用するが、本発明では、エンジン始動開始時から触媒床が３００℃程度になるまでの低温時には、ＮＯｘの脱離を妨げることから、使用量には制限がある。
【００５８】  高温時のＮＯｘ吸蔵機能を期待して少量のＢａ成分を添加しても良いが、Ｂａ成分の量は、酸化物換算でハニカム型構造体の単位体積あたり、１．２［ｇ／Ｌ］以下であり、１．０［ｇ／Ｌ］以下がより好ましい。最も好ましいのはＢａ成分を含まないことである。
【００５９】３．下層側触媒  本発明の三元触媒は、下層にＲｈ成分と、それを担持した耐熱性無機酸化物を母材として使用することができる。すなわち母材としては、上層でも用いたと同様なγ‐アルミナ、セリア、セリウム・ジルコニウム複合酸化物が挙げられる。
【００６０】（Ｒｈ成分）  Ｒｈ成分は、金属Ｒｈの形態で存在していても良いが、後述する製造工程中の焼成により、あるいは排気ガスの浄化過程において酸化され、一部が酸化ロジウムとなって含まれていてもよい。
【００６１】  上層に含有されるＰｄ成分に対し、下層に含有されるＲｈは、より高活性の活性種であるため、粒子径が小さく分散状態が良ければ、少ない量でも活性を発揮することができる。また、ＲｈはＰｄに比べて資源量も少なく高価である。そのため、高い分散状態を保持できることが望まれる。本発明では、Ｒｈ成分を反応性の成分や高温のガスに直接晒される機会の低い下層の触媒層に使用する。
【００６２】  つまり、本発明では、焼結し易い上層にはＰｄを多量に使い、その粒子の成長があっても触媒層として充分な活性を発揮させ、高価なＲｈは焼結し難い下層に入れてその分散状態を保ち、粒子の成長を防ぎ活性を維持させるものである。これは排気ガスが高温になるＴＷＣにおいて特に有効である。
【００６３】  Ｒｈ成分の量は、金属Ｒｈ換算で、ハニカム型構造体の単位体積あたり、０．０５〜５［ｇ／Ｌ］である。母材上でシンタリングを進行しにくくし、ＮＯｘの浄化作用を充分に発揮させるためには、０．１〜１［ｇ／Ｌ］であることが好ましい。
【００６４】  下層のＲｈ成分と、上層のＰｄ成分の比率は、金属換算の重量比でＲｈ成分：Ｐｄ成分＝１：０．５〜１：３０であることが好ましく、１：１〜１：２０がより好ましく、１：２〜１：１５がより好ましい。
【００６５】  本発明のガソリンエンジン排気ガスの浄化用三元触媒は、Ｐｄ成分とＲｈ成分の両方の働きでＨＣ、ＣＯ、ＮＯｘを浄化するものであるが、このような組成範囲であれば、優れたＨＣ、ＣＯ、ＮＯｘの浄化性能が発揮される。
【００６６】（耐熱性無機酸化物母材）  本発明では、下層の耐熱性無機酸化物母材として、アルミナ、セリア、ジルコニア、チタニア、シリカ、ゼオライトがあげられるが、このうちアルミナ、セリア、ジルコニアが好ましい。また、このような耐熱性無機酸化物はそれを単独で用いる他、これらの少なくとも一つを含む複合酸化物からなる耐熱性無機酸化物から適宜選択されてもよい。このような複合酸化物からなる耐熱性無機酸化物としては、シリカ−アルミナがあげられる。
【００６７】  アルミナについては、耐熱性に優れ、長期間の使用において活性種を高分散に保つために、高比表面積のγ−アルミナが好ましい。γ−アルミナは、耐熱性も高く、多孔質で比表面積値が大きくＲｈ成分の分散性に優れる。
【００６８】  このようなγ−アルミナの比表面積値（ＢＥＴ法により測定、以下同様）は、８０〜２５０ｍ２／ｇであることが好ましく、更に、１００〜２５０ｍ２／ｇがより好ましい。γ−アルミナの比表面積値が２５０ｍ２／ｇ以下であると、耐熱性に富んだ触媒が得られ、８０ｍ２／ｇ以上であれば、貴金属成分を高分散状態で安定化することができる。また、γ−アルミナは、バインダーとしても効果を発揮するもので、触媒成分をハニカム型構造体に被覆した場合、触媒成分の剥離を防ぐ事もできる。γ−アルミナを母材としてではなくバインダーとして単独で使用してもよい。
【００６９】  また、母材の中にはセリウム酸化物、セリウム・ジルコニウム複合酸化物のようなＯＳＣを含むようにする。ＣｅはＯＳＣ材の機能があるため、酸素貯蔵量が増加する。こうしたＯＳＣが含まれることで、酸素濃度が低くＨＣ、ＣＯの濃度が高い排気ガス雰囲気における酸化活性が向上する。本発明ではＲｈ成分を、アルミナとセリウム酸化物、セリウム・ジルコニウム複合酸化物のようなＯＳＣとの混合物に担持することが好ましい。
【００７０】  触媒全体のセリウム酸化物の含有量は、前記のとおりハニカム型構造体の単位体積あたり、ＣｅＯ２として、７〜１８［ｇ／Ｌ］であるが、このうち、下層におけるセリウム酸化物量は、全体の５０％以上が好ましく、６０％以上がより好ましい。下層におけるセリウム酸化物量を上層よりも多めにすると、吸蔵した酸素の放出速度を抑制して、ＴＷＣにおける排気ガスの浄化に最適な領域（ウィンドウ域）を長く維持することが可能になる。
【００７１】  セリウム・ジルコニウム複合酸化物を、γ−アルミナなど耐熱性無機酸化物と組み合わせ両者を混合して使用すれば、γ−アルミナによる耐熱性と高い分散性、セリウム・ジルコニウム複合酸化物のＯＳＣ性能が併せて発揮され、Ｒｈ成分の活性が向上する。  ここでＲｈ成分が、Ｒｈ／［ＣｅＯ２・ＺｒＯ２］のようにセリウム・ジルコニウム酸化物に担持していると、Ｒｈ成分は、金属Ｒｈとして活性な状態で存在する。また、Ｒｈはジルコニウム酸化物に担持していることで、高温時におけるスチームリフォーミング反応によるＮＯｘの浄化が促進される。また、Ｒｈ成分の母材としてＯＳＣを使用する際は、その耐熱性の観点から、上層に用いるものと同様、セリウム・ジルコニウム複合酸化物のようなものでもよい。
【００７２】  すなわち、セリウム・ジルコニウム複合酸化物としては、セリウムの含有量によって特に制限されないが、酸化物換算のセリウム／ジルコニウム比が０．５〜０．９：１であるようなセリウム・ジルコニウム複合酸化物が好ましい。このようなセリウム量のＯＳＣを使用することで、上層で貯蔵しきれなかった酸素を下層にて貯蔵することが可能となり、排気ガス中の有害な成分を浄化することに適したウィンドウ域を適切に保つことができ、Ｒｈ成分によりＮＯｘの還元を促進することができる。このようなセリウム・ジルコニウム複合酸化物は、必要に応じてアルカリ、アルカリ土類、遷移金属、またはセリウム以外の希土類を添加されたものでもよい。
【００７３】  セリウム・ジルコニウム複合酸化物の量は、セリウム酸化物の量を考慮したうえで決定し、酸化物換算でハニカム型構造体の単位体積あたりの含有量として、１〜１５０［ｇ／Ｌ］が好ましい。３〜１００［ｇ／Ｌ］がより好ましく、５〜５０［ｇ／Ｌ］が特に好ましい。セリウム・ジルコニウム複合酸化物の量がこの範囲であれば、ウィンドウ域を保つことでき、セリウム・ジルコニウム複合酸化物から酸素が適当量放出され、ＣＯ−ＮＯ反応を阻害してしまうことがない。  本発明の上層にランタン酸化物が含まれていることから、下層に使用される母材については、母材の構成成分としてランタン酸化物は含まれないか、含有量が少なくてもよい。
【００７４】  下層における耐熱性無機酸化物は、５０〜２００［ｇ／Ｌ］とし、８０〜１５０［ｇ／Ｌ］がより好ましく、１００〜１４０［ｇ／Ｌ］がさらに好ましい。この範囲内であればハニカム型構造体における触媒層の厚みにより、ハニカムの通孔断面を狭くしてしまうことがなく、背圧が上昇しすぎないので出力の低下を招くことがない。また、Ｒｈ成分の分散状態が悪くならないので、触媒の活性が低下してしまうことがない。
【００７５】（Ｂａ成分）  本発明の触媒には、下層にＲｈ成分を含むがＢａ成分を含まないか、前記上層と同様、極少量とする。Ｂａ成分の量はハニカム型構造体に対して、ＢａＯが１．２ｇ／Ｌ以下が好ましい。
【００７６】  下層に使用可能なＢａ成分としては、上層に使用しうるものと同様であり、その作用も同様である。ただ、Ｂａ成分がＲｈ成分と同一組成中に存在すると、ＮＯｘの浄化性能が低下することがある。その理由は、アルカリ土類金属成分がＮＯｘを吸蔵する作用を有することから、Ｒｈ成分におけるＮＯｘの浄化作用を妨害するためと考えられる。  アルカリ土類金属であるＢａ成分は、ＮＯｘ吸蔵成分として作用するが、エンジン始動開始時から触媒床が２００℃程度までの低温時には、ＮＯｘの脱離を妨げることから、本発明では、使用量を制限する。
【００７７】  下層には、更にバインダー成分が含まれることが望ましい。上記のようなＯＳＣのみであると、後述するハニカム型構造体との結合が弱くなるためである。  バインダー成分としては、γ−アルミナなどの各種アルミナ、シリカ、ジルコニア、シリカ−アルミナなどが挙げられる。このうち、γ−アルミナは、比表面積値が大きく、耐熱性も高いことから活性アルミナとして知られており、様々な種類の材が市場から入手できる。また、ジルコニアは、水素生成材料としても知られており、本発明では更にＮＯｘの浄化も期待できる。
【００７８】  本発明の三元触媒は、上層、下層を最小の触媒組成物構成単位とするもので、このような層構成とすることが、作業効率上だけでなくコスト上も望ましい。しかし、本発明はその目的を損なわない限り、上下２層の他、ハニカム型構造体と下層の間、また下層と上層の間、また上層の更に上側に、別途バインダー層、触媒成分の移行を抑制するための抑制層、被覆層、また、異なる触媒組成層などを適宜設けても良い。  本発明の上層、下層、また必要に応じて設けられる他の層には、前記必須成分の他、プラチナ、銀、銅、ニッケル、タングステン、バナジウム、チタニウム、タングステン等の遷移金属、ネオジウム、プラセオジム、イットリウム等の希土類金属、アルカリ金属、バリウム以外のアルカリ土類金属等の酸化物が単体で、また複合酸化物として使用されていてもよい。また、各種のゼオライトなども併せて使用しても良い。
【００７９】４．ハニカム型構造体  本発明の三元触媒が被覆されるハニカム型構造体は、一方の端面から他方の端面へ向かって伸びる多数の通孔を有しており、これらが集まってハニカム形状を形成している。
【００８０】  また、ハニカム型構造体には、その構造の特徴から、フロースルー型とウォールフロー型が知られている。ウォールフロー型は、排気ガス中の煤やＳＯＦ等、固形成分を濾し取るために用いられ、ディーゼルエンジンの排気ガス用途では、Ｄｉｅｓｅｌ  Ｐａｒｔｉｃｕｌａｔｅ  Ｆｉｌｔｅｒ（ＤＰＦ）として一般的である。
【００８１】  また近年、ディーゼルでなくガソリンエンジンでも、特に直噴型ガソリン車からの排気ガスにおいても煤成分の捕集・浄化が必要とされ、触媒成分を塗布したウォールフロー型ハニカム型構造体は、ガソリンエンジンからの排気ガスの浄化にも用いられることがある。ウォールフロー型は、多孔質の壁からなる通孔の一端が互い違いに封止されているもので、煤等の粒子状成分を濾し取るフィルターとしての働きを有する。このようなガソリンエンジン用のＰＭ（Ｐａｒｔｉｃｕｌａｔｅ  Ｍａｔｔｅｒ）フィルターは、ＧＰＦ（Ｇａｓｏｌｉｎｅ  Ｐａｒｔｉｃｕｌａｔｅ  Ｆｉｌｔｅｒ）といわれている。
【００８２】  これに対し、フロースルー型は、一方の開放端面から他方の開口端面に向けて開口する多数の通孔を有する構造を有している。本発明はＴＷＣ用であることから、フロースルー型とウォールフロー型のいずれのハニカム型構造体も使用することができる。
【００８３】  このようなハニカム型構造体における通孔の密度は、単位断面積あたりの孔の数で表され、これはセル密度とも言われる。フロースルー型のハニカム型構造体のセル密度は、概ね１００〜１２００セル／ｉｎｃｈ２（１５．５〜１８６セル／ｃｍ２）が好ましく、４００〜９００セル／ｉｎｃｈ２（６２〜１４０セル／ｃｍ２）である事がより好ましい。セル密度が１２００セル／ｉｎｃｈ２を超えると、触媒成分や、排気ガス中の固形分で目詰まりが発生しやすく、１００セル／ｉｎｃｈ２未満では幾何学的表面積が小さくなるため、触媒の有効使用率が低下する傾向がある。
【００８４】  また、フロースルー型のハニカムを構成するセル壁の厚みは、１〜１２ｍｉｌ（ミリインチ）（０．０２５〜０．３ｍｍ）が好ましく、２〜８ｍｉｌ（０．０５〜０．２ｍｍ）がより好ましく、２〜５ｍｉｌ（０．０５〜０．１２５ｍｍ）がより望ましい。セル壁が薄すぎると構造的に脆くなり、厚すぎるとセルの幾何学的表面積が小さくなるため、触媒の有効使用率が低下する傾向がある。
【００８５】  ウォールフロー型のハニカム型構造体のセル密度は、一般にフロースルー型のハニカム型構造体よりも多孔質であるために小さいことが多いが、概ね１００〜１２００セル／ｉｎｃｈ２（１５．５〜１８６セル／ｃｍ２）が好ましく、１５０〜６００セル／ｉｎｃｈ２（２３〜９３セル／ｃｍ２）がより好ましく、２００〜４００セル／ｉｎｃｈ２（３１〜６２セル／ｃｍ２）である事がより好ましい。  また、ウォールフロー型のハニカムを構成するセル壁である隔壁の厚みは、一般にフロースルー型のハニカム型構造体よりも多孔質であるために厚めであるが、１〜１８ｍｉｌ（０．０２５〜０．４７ｍｍ）が好ましく、６〜１２ｍｉｌ（０．１６〜０．３２ｍｍ）がより好ましい。  また、ウォールフローハニカム型構造体にウォッシュコートを被覆する形態も特に限定されず、隔壁の内部の孔に触媒層が形成されてもよく、隔壁の上に触媒層が形成されても良い。たとえば本発明の２層以上の触媒層は、一方が隔壁の内部に、もう一方が隔壁上に形成されていてもよい。
【００８６】５．触媒調製（ウォッシュコート法）  本発明の三元触媒は、触媒成分を含む触媒組成物スラリーとハニカム型構造体（担体）を用意して、担体に所定の触媒成分を層状に塗り分けて製造される。
【００８７】  すなわち本発明では、ウォッシュコート法によって、Ｒｈを担持した耐熱性無機酸化物を含む触媒組成物スラリーをハニカム型構造体に塗布し、引き続き、その上にＰｄを担持した耐熱性無機酸化物、Ｌａ化合物を含む触媒組成物スラリーを塗布し、乾燥・焼成して、触媒組成物でハニカム型構造体からなる担体を被覆する。
【００８８】  ウォッシュコート法は、ハニカム型構造体に触媒組成物を塗工した後、乾燥、焼成を行う事により触媒組成物が被覆されたハニカム構造型触媒を得る方法である。先ず、アルミナ、セリウム・ジルコニウム複合酸化物などの耐熱性無機酸化物母材に、Ｒｈ成分を含む溶液を含浸し、この触媒組成物スラリーでハニカム型構造体を被覆して触媒層（下層）を形成する。Ｒｈ成分は、前記耐熱性無機酸化物のいずれか一種または２種以上の混合物に担持するが、含浸後の焼成は任意である。
【００８９】  次に、その上に耐熱性無機酸化物母材に担持されたパラジウムと、アルミナ、セリウム・ジルコニウム複合酸化物、およびＬａ化合物を含む表層側触媒層を含む層（上層）を被覆する。
【００９０】  原料として使用するＬａ化合物は、種類によって限定されないが、スラリー化溶媒に溶けやすい原料が好ましく、硝酸Ｌａ、硫酸Ｌａ、塩化Ｌａ、炭酸Ｌａ、リン酸Ｌａ、水酸化Ｌａなどの無機化合物や、酢酸Ｌａ、シュウ酸Ｌａ、ラウリン酸Ｌａ、ステアリン酸Ｌａなどの有機化合物が使用でき、特に硝酸Ｌａ、酢酸Ｌａ、炭酸Ｌａ、水酸化Ｌａが好ましい。Ｌａ化合物の使用量は、担持されるＬａ酸化物の量が、ハニカム型構造体への単位体積あたり、Ｌａ２Ｏ３として９．６〜２３ｇ／Ｌとなるようにする。
【００９１】  本発明で、担持されるＬａ酸化物の量は、ハニカム型構造体への単位体積あたり、Ｌａ２Ｏ３として、９．６〜２０ｇ／Ｌが好ましく、１０〜１９ｇ／Ｌがより好ましい。Ｌａ酸化物の量は、触媒性能と相関性があるが他の要件も考慮する必要がある。Ｌａ化合物の種類、担持条件などを最適化することで、製造コストを抑えながらＣＯ、ＨＣ、ＮＯｘいずれの浄化率も確実に改善することができる。
【００９２】  また、いずれか又は両方の層にバリウム成分を含有させることもできるが、含有させるとしても特定量以下とする。
【００９３】  触媒組成物スラリーは、塗工に適した粘度として使用する。粘度は、Ｂ型粘度計での測定値が３００〜２０００ＣＰＳであり、５００〜１０００ＣＰＳであることが好ましい。このような触媒組成物スラリーであれば、ウォッシュコート法をもってハニカム型構造体の内部全体にコーティングできる。高粘度のスラリーの粘度を下げるには水分量を増やす必要があるが、水分量を増やしたスラリーでは、一度のウォッシュコートで被覆できる触媒の量が少なくなり、一種類の触媒組成物層の形成に必要な触媒量を被覆するために複数回のウォッシュコートが必要になる。
【００９４】  触媒組成物を塗工した後、ハニカム型構造体を乾燥・焼成する。乾燥温度は、１００〜３００℃が好ましく、１００〜２００℃がより望ましい。焼成温度は、３００〜７００℃が好ましく、特に４００〜６００℃が望ましい。加熱手段については、電気炉やガス炉等の公知の加熱手段によって行う事ができる。  触媒を多層に被覆する場合、このウォッシュコート法を２回以上繰り返しても良い。また、乾燥工程前の塗工を２回以上繰り返したり、塗工から乾燥工程までを２回以上繰り返しても良い。
【００９５】６．排気ガス浄化方法  本発明の三元触媒は、ガソリン車の排気ガス流れの中に配置して使用される。
【００９６】  排気ガス流れの中に本発明の三元触媒を配置するには、単独で配置しても良いが、複数個使用してもよく、異なる作用の触媒と併用してもよい。また複数個の触媒を使用する場合、それらの触媒同士は隣接して配置してもよく、エンジン直下とシャーシの床下に配置してもよい。  また、直下触媒は、エンジンに隣接する場所に限定されず、ある程度距離を置いた場所に配置してもよい。本発明の三元触媒は、エンジン直下とシャーシの床下、そのどちらで使用しても良いが、触媒の温度が上がり難い床下やエンジンに隣接していない位置に使用することが好ましい場合もある。なお、本発明の三元触媒を床下に使用する場合には、エンジン直下に別の三元触媒を配置しても良い。
【００９７】  本発明の三元触媒は、ガソリン自動車に適用されるものであるが、ディーゼル自動車にも使用可能である。ガソリン自動車から排出される排気ガスには、ＨＣ、ＣＯ、ＮＯｘが含まれているが、その濃度によって本発明の触媒効果が大きく左右されるわけではない。自動車用ディーゼルエンジンから排出される排気ガスの温度は広範囲にわたり、概ね１５０〜２５０℃を低温域として、また概ね３００〜６００℃を高温域として分けた場合、本発明の触媒は、低温域から高温域まで、広い温度範囲で高い脱硝性能を発揮することができる。
【００９８】  近年、ガソリン自動車でも燃費の更なる向上が大きな課題になっている。燃費の向上を図るために、ガソリン自動車では、燃焼室に供給される混合気の空気／燃料比率（空燃比、またはＡ／Ｆ）を大きくするか、一時的に燃料のカットを行なうことがある。これによりガソリンエンジン内で燃料が希薄燃焼されることになり、ＮＯｘの発生量が増えることになる。本発明の三元触媒は、ＨＣ、ＣＯ、ＮＯｘを高効率で浄化することができ、特にＮＯｘの浄化性能に優れていることから、近年の低燃費仕様のガソリン自動車から排出される排気ガスの浄化に適している。
【００９９】  本発明の触媒は、図１のような構成であるが、低温時において優れた排気ガス浄化性能を発揮する。その理由は定かではないが、その基本的な触媒の働きを、ガソリンエンジンから排出される排気ガスの浄化に使用した場合を例に、概念的に説明する。
【０１００】  三元触媒においては多様な反応が進行するが、ここでは本発明の主要な作用の一つであるＣＯ、ＮＯｘの反応について注目する。なお、排気ガス中のＮＯｘはＮＯ，ＮＯ２，Ｎ２Ｏ等多様な成分からなり、そのうちＮＯの組成量が最も多い。
【０１０１】  本発明の触媒では、従来よりもＢａＯの量が極めて少なく、代わりにＬａ２Ｏ３の量が多い。図１のように、触媒温度が２００℃未満の触媒成分と排気ガス成分の状態は、従来の図２（Ａ）と同様である。
【０１０２】  ところが、触媒温度が上昇して２００℃を超えたところの状態を表した図３では、Ｌａ２Ｏ３の量が増えたことで低温から放出されるＮＯｘの量が増える。このように増えたＮＯはＰｄ，Ｒｈの吸着サイト上のＣＯと活発に反応し、ＣＯ−ＮＯ反応が促進する。また、ＣＯ−ＮＯ反応が促進することで触媒の温度も急激に上昇し、排気ガス自体がまだ低温の状態であっても触媒床の温度を上昇させることができ、優れた浄化性能を発揮することができる。なお、本発明に使用されるＯＳＣ材料は、触媒上の酸素濃度を緩衝するが、高温時にその反応が促進するスチームリフォーミング反応を促すためには、純粋な酸化セリウムよりもセリウム・ジルコニウム複合酸化物を使用することが好ましい。
【０１０３】  このように、本発明の触媒によれば、低温（概ね２００〜４００℃）におけるＮＯｘの浄化性能の向上を図ることができ、高温（概ね４００℃以上）においては広く知られているスチームリフォーミング反応の活性領域に入ることから、自動車の実用領域における広範な排気ガス温度に対して満遍なくＮＯｘの浄化が可能になる。
【実施例】
【０１０４】  以下、本発明の実施例、比較例を示すが、本発明は、これら実施例に限定して解釈されるものではない。【０１０５】（実施例１）  まず、以下の要領で、触媒組成物のＲｈ担持Ａｌ２Ｏ３、Ｒｈ担持ＣｅＯ２−ＺｒＯ２系複合酸化物、Ｐｄ担持Ａｌ２Ｏ３およびＰｄ担持ＣｅＯ２−ＺｒＯ２系複合酸化物を調製した。なお、各種原材料の使用量は、ハニカム担体へ触媒層を形成した時に表１中の実施例１に示す組成となるようにした。なお表中［Ｃｅ／Ｚｒ］は、酸化物としての重量換算の組成比で４０：５５のＣｅＯ２−ＺｒＯ２系複合酸化物を表し、以下、実施例、比較例においても同様である。【０１０６】＜Ｒｈ担持Ａｌ２Ｏ３＞  純水で希釈した硝酸ロジウム溶液を市販のγ−アルミナ粉末に含浸担持した。この含溶液粉末を５００℃、１時間空気中で焼成することで、Ｒｈ担持Ａｌ２Ｏ３を調製した。【０１０７】＜Ｒｈ担持ＣｅＯ２−ＺｒＯ２系複合酸化物＞  純水で希釈した硝酸ロジウム溶液を市販の［Ｃｅ／Ｚｒ］粉末４０．０重量％に含浸担持した。この含溶液粉末を５００℃、１時間空気中で焼成することで、Ｒｈ担持ＣｅＯ２−ＺｒＯ２系複合酸化物を調製した。【０１０８】＜Ｐｄ担持Ａｌ２Ｏ３＞  純水で希釈した硝酸パラジウム溶液を市販のγ−アルミナ粉末に含浸担持した。この含溶液粉末を５００℃、１時間空気中で焼成することで、Ｐｄ担持Ａｌ２Ｏ３を調製した。【０１０９】＜Ｐｄ担持ＣｅＯ２−ＺｒＯ２系複合酸化物＞  純水で希釈した硝酸パラジウム溶液を市販の［Ｃｅ／Ｚｒ］粉末４０．０重量％に含浸担持した。この含溶液粉末を５００℃、１時間空気中で焼成することで、Ｐｄ担持ＣｅＯ２−ＺｒＯ２系複合酸化物を調製した。【０１１０】  また、前記の貴金属担持粉末を用いてハニカム担体へ触媒層を形成した。なお、各種貴金属担持粉末の使用量は、表１中の実施例１に示す組成となるようにした。＜Ｒｈ触媒層の形成＞  前記のＲｈ担持Ａｌ２Ｏ３とＲｈ担持［Ｃｅ／Ｚｒ］粉末を、固形分４５重量％となる量の純水とともにポットミルへ投入後、混合粉砕してスラリーを調製した。容積０．７Ｌ（６００セル／ｉｎｃｈ２、４ミル）のコージェライト製ハニカム担体に、このスラリーを下層としてコーティングし、下層のＲｈ触媒層（Ｒｈ触媒層重量：１２５．３５ｇ／Ｌ、この内Ｒｈ：０．３５ｇ／Ｌ）を得た。【０１１１】＜Ｐｄ触媒層の形成＞  引き続き、前記のＰｄ担持Ａｌ２Ｏ３とＰｄ担持［Ｃｅ／Ｚｒ］粉末に、硝酸ランタンを固形分４５重量％となる量の純水とともにポットミルへ投入後、混合粉砕してスラリーを調製し、すでに下層のＲｈ触媒層をコートしている前記のコージェライト製ハニカム担体に、このスラリーをコーティングし、１５０℃、２時間乾燥後、５５０℃、０．５時間の焼成を行ない、上層触媒Ｐｄ層（Ｐｄ触媒層重量：８３ｇ／Ｌ、この内Ｐｄ：３．５ｇ／Ｌ）を得た。  その後、次の方法で、このハニカム触媒のエンジン耐久処理を行ってから、実車で触媒性能試験を行った。【０１１２】＜エンジン耐久処理＞  上記で得られたハニカム触媒を、ストイキガソリンエンジンにて９５０℃、２００時間の熱処理を行なった。【０１１３】＜実車による触媒性能試験＞  上記エンジン耐久処理後のハニカム触媒を触媒コ��バーターへ搭載し、国産のガソリン車（１．５ＬＮ／Ａ）を用いて、図４のＮＥＤＣモードにて触媒の排ガス浄化性能を調べた。エンジン始動後２０〜４５秒間の排ガス中ＣＯ，ＨＣ，ＮＯｘを分析し、下記の式で浄化率を算出した。結果を表１、図４に示す。    ＣＯ，ＨＣ，ＮＯｘの各浄化率（％）＝［触媒前ガス（ｇ）−触媒後ガス（ｇ）］／触媒前ガス（ｇ）×１００【０１１４】（実施例２〜３）（比較例１〜３）  上記実施例１に対して、Ｐｄ触媒層の形成に際し、硝酸Ｌａを増加あるいは減少させ表１のようにＬａ担持量を変えた触媒サンプルを調製した。引き続き、得られた触媒サンプルを用い、実施例１と同様にして、ＣＯ、ＨＣ，ＮＯｘの浄化性能を測定した。結果を表１、図４に示す。【０１１５】
【表１】
2017203863.tif 000003
【０１１６】「評価」  表１より明らかなように、実施例１〜３では触媒組成物にＬａ２Ｏ３が９．６ｇ／Ｌ以上含まれており、ＮＯｘ、ＣＯ、ＨＣのいずれも高い浄化率が得られている。これに対して、比較例１、２では、Ｌａ２Ｏ３が９．６ｇ／Ｌ未満であり、また比較例３では、Ｌａ２Ｏ３が２３ｇ／Ｌを超えているのでＮＯｘ、ＣＯ、ＨＣのいずれも実施例よりも浄化率が低くなっている。【０１１７】（実施例４）（比較例４〜５）  上記実施例１に対して、表２のように上下の層にＢａを酸化物換算で各０．６ｇ／Ｌ担持した触媒サンプルを調製した。Ｂａとしては、原料に硝酸バリウムを用い、スラリーに添加し実施例４の触媒とした。  また、同様にして、表２のように上下の層にＢａを酸化物換算で各１．２ｇ／Ｌ、２．７ｇ／Ｌ担持した触媒サンプルを調製した。ＣＯ、ＨＣ、ＮＯｘの浄化性能を測定した。結果を実施例１とともに表２、図５に示す。【０１１８】
【表２】
2017203863.tif 000004
【０１１９】「評価」  表２より明らかなように、実施例４では触媒組成物にＢａＯが合計で１．２ｇ／Ｌ含まれており、実施例１ほどではないがＮＯｘ、ＣＯ、ＨＣのいずれも高い浄化率が得られている。これに対して、比較例４、５では、ＢａＯが合計で２ｇ／Ｌを超えて含まれており、ＮＯｘ、ＣＯ、ＨＣのいずれも実施例よりも浄化率が低くなっている。【０１２０】（実施例５〜７）（比較例６〜７）  上記実施例１に対して、表３のように下層のＣｅＯ２量を変えて、酸化物換算で１０．５〜３１ｇ／Ｌ担持した触媒サンプルを調製し実施例５〜７の触媒とした。  また、同様にして、表２のように下層のＣｅ／Ｚｒ量を変えて、ＣｅＯ２を合計で１ｇ／Ｌ、４６．５ｇ／Ｌ担持した比較例６〜７の触媒サンプルを調製した。ＣＯ、ＨＣ，ＮＯｘの浄化性能を測定した。結果を実施例１とともに表３、図６に示す。【０１２１】
【表３】
2017203863.tif 000005
【０１２２】「評価」  表３より明らかなように、実施例５〜７では触媒組成物にＣｅＯ２が８〜１７ｇ／Ｌ含まれており、ＮＯｘ、ＣＯ、ＨＣのいずれも高い浄化率が得られている。これに対して、比較例６、７では、ＣｅＯ２が７ｇ／Ｌ未満か、２０ｇ／Ｌを超えて含まれており、ＮＯｘ、ＣＯ、ＨＣのいずれも実施例よりも浄化率が低くなっている。
【産業上の利用可能性】
【０１２３】  本発明は、Ｌａ２Ｏ３、ＣｅＯ２を特定量含み、ＢａＯが含まれないか特定量以下で、上層にＰｄを、下層にＲｈを含む触媒構成であり、ガソリンエンジン始動時から排気ガスを比較的低温でも浄化する性能に優れており、窒素酸化物を炭化水素および一酸化炭素と同時に浄化する三元触媒として有用である。
【図１】
2017203863.tif 000006
【図２】
2017203863.tif 000007
【図３】
2017203863.tif 000008
【図４】
2017203863.tif 000009
【図５】
2017203863.tif 000010
【図６】
2017203863.tif 000011
【手続補正書】
【提出日】平成30年11月22日(2018.11.22)
【手続補正１】
【補正対象書類名】明細書
【補正対象項目名】００５４
【補正方法】変更
【補正の内容】
【００５４】
触媒全体のランタン酸化物の含有量は、ハニカム型構造体の単位体積あたり、Ｌａ２Ｏ３として、９．６〜２３［ｇ／Ｌ］であり、さらに１０〜２０［ｇ／Ｌ］が好ましい。このうち、上層における量が全体の７０％以上が好ましく、８０％以上がより好ましい。Ｌａをこの範囲で添加すると材料の耐熱性を高めることができ、前記ＣＯ−ＮＯ反応に必要なＮＯｘ量を供給でき、また材料の耐熱性も十分なものとなる。また、アルミナやＯＳＣ材の相変化を引き起こすこともなく耐熱性が低下しない。
【手続補正２】
【補正対象書類名】明細書
【補正対象項目名】０１１１
【補正方法】変更
【補正の内容】
【０１１１】
＜Ｐｄ触媒層の形成＞
引き続き、前記のＰｄ担持Ａｌ２Ｏ３とＰｄ担持［Ｃｅ／Ｚｒ］粉末と、硝酸ランタンをポットミルへ入れ、スラリーの固形分が４５重量％となる量の純水を投入し、混合粉砕してスラリーを調製した。すでに下層のＲｈ触媒層をコートしている前記のコージェライト製ハニカム担体に、このスラリーをコーティングし、１５０℃、２時間乾燥後、５５０℃、０．５時間の焼成を行ない、上層触媒Ｐｄ層（Ｐｄ触媒層重量：８３ｇ／Ｌ、この内Ｐｄ：３．５ｇ／Ｌ）を得た。
その後、次の方法で、このハニカム触媒のエンジン耐久処理を行ってから、実車で触媒性能試験を行った。
【国際調査報告】
2017203863.tif 000012
2017203863.tif 000013
2017203863.tif 000014
2017203863.tif 000015